(57)【要約】      （修正有）【課題】着色微粒子の帯電性を制御する帯電制御剤が、油溶性溶媒に溶解されず、分離することのなくかつ帯電性を維持することができる着色微粒子を提供することである。さらに、油溶性溶媒の溶解度パラメータを選択することで、着色微粒子を内包しても中空マイクロカプセル壁に欠損を与えず、十分な強度を備える着色微粒子内包中空マイクロカプセルを提供することである。【解決手段】微粒子を負に帯電させるためにはフルオロアルキル（メタ）アクリレートを、正に帯電させるためには塩基性基を有するモノマーを微粒子を構成するポリマー材料の一部として使用することにより上記課題を解決できることを見出した。【選択図】なし【特許請求の範囲】
【請求項１】
色と帯電特性の異なる2種類の着色微粒子を中空マイクロカプセルに内包し、少なくとも一方が透明な２枚の対向する電極に挟んでなる可逆表示媒体に用いる着色微粒子であって、該着色微粒子の樹脂成分は、それぞれ、アクリル系モノマー、メタクリル系モノマー、スチレン系モノマーから選ばれる少なくとも１種類の原料モノマーを重合してなるものであり、かつ一方の着色微粒子は、フルオロアルキル（メタ）アクリレートを前記原料モノマーの1つとして重合してなるものであること特徴とする着色微粒子。
【請求項２】
色と帯電特性の異なる2種類の着色微粒子を中空マイクロカプセルに内包し、少なくとも一方が透明な２枚の対向する電極に挟んでなる可逆表示媒体に用いる着色微粒子であって、該着色微粒子の樹脂成分は、それぞれ、アクリル系モノマー、メタクリル系モノマー、スチレン系モノマーから選ばれる少なくとも１種類の原料モノマーを重合してなるものであり、かつ一方の着色微粒子は、樹脂成分に塩基性基を有するモノマーを前記原料モノマーの1つとして重合してなるものであること特徴とする着色微粒子。
【請求項３】
着色微粒子が、表面に無機微粒子を固着した後に、さらに疎水化処理を行ったものである請求項１または２に記載の着色微粒子。
【請求項４】
無機微粒子が、疎水性シリカである請求項３に記載の着色微粒子。
【請求項５】
疎水化処理が、シラン系カップリング剤および／またはチタン系カップリング剤および／またはシリコンオイルを用いた処理である請求項３または４に記載の着色微粒子。
【請求項６】
請求項１ないし５いずれかに記載の着色微粒子を分散した油溶性溶媒と水溶性溶媒との界面で重合性モノマーが、ラジカル重合反応させてカプセル壁を形成して着色微粒子内包マイクロカプセルとした後、１００Pa以下に減圧する減圧工程により前記油溶性溶媒が除去されることよりなる着色微粒子内包中空マイクロカプセル。
【請求項７】
油溶性溶媒の溶解度パラメータが、７〜１０[（cal／ｃｍ3）1/2]であることを特徴とする請求項６記載の着色微粒子内包中空マイクロカプセル。
【請求項８】
請求項６または７記載の着色微粒子内包中空マイクロカプセルを、少なくとも一方が透明な２枚の対向する電極に挟んでなる可逆表示媒体。
【発明の詳細な説明】
【技術分野】
【０００１】
本発明者等は鋭意検討の結果、微粒子を負に帯電させるためにはフルオロアルキル（メタ）アクリレートを、正に帯電させるためには塩基性基を有するモノマーを、粒子を構成するポリマー材料の一部として使用することにより上記課題を解決できることを見出した。
【背景技術】
【０００２】
近年、情報機器の発展に伴い、各種情報のデータ量は拡大の一途をたどり、情報の出力も様々な形態をとっている。情報出力の形態は一般的にブラウン管や液晶を用いたディスプレイ画面に表示されるが、これらディスプレイにおいては、携帯性や低電力性などが求められており、新規ディスプレイの開発が盛んに行われている。このような新規ディスプレイとして、着色粒子の回転（Twisting Ball Display）、電気泳動、サーマルリライタブル、メモリ性を有する液晶、エレクトロクロミー、トナーディスプレイ等の技術が知られている。前記表示技術の内、サーマルリライタブル媒体、メモリ性液晶などは、画像のメモリ性には優れるが、表示面を紙のように十分な白表示とすることができず、そのため画像を表示した場合に、画像を表示した部分と表示しない部分との区別を目視で確認しにくい、すなわち、画質が悪くなるという問題があった。
【０００３】
また、Twisting Ball Displayは表示のメモリ性もあり、画像表示媒体の内部は、粒子周囲のキャビティにのみオイルが存在するが、ほとんど固体状態なのでシート化は比較的容易である。しかし、白く塗り分けられた半球面を表示側に完全に揃えた場合でも、球と球の隙間に入り込んだ光線は反射されず内部でロスしてしまうため、原理的にカバレッジ100%の白色表示はできず、やや灰色がかってしまうという問題がある。また、粒子サイズは画素サイズよりも小さいサイズであることが要求されるため、高解像度表示のためには色が塗り分けられた微細な粒子を製造しなければならず、高度な製造技術を要するといった問題もある。
【０００４】
一方、電気泳動方式においては、電気泳動性の粒子を、該粒子とは異なる色調に着色された分散媒に分散した分散系をマイクロカプセルに封入し、これらマイクロカプセルを電極間に配装する構成の電気泳動表示装置が知られている（特許文献１〜３参照）。この方法は、液晶ディスプレイのようにバックライトを必要としない反射型ディスプレイであるため利用者の目の負担が軽減される、見る角度を変えても見えにくくなるということがない、応答時間が比較的早く書き換えも可能である、さらには電圧をかけることにより電極上に移動した電気泳動性粒子は電圧を取り除いても長期にわたってその状態を維持するメモリー性を有しているため、ある表示を保持する時間は電力を必要としないなどの、表示装置としての優れた性能が期待されている。
【０００５】
また、トナーディスプレイについては、トナーを用いて表示する画像表示媒体として、導電性の着色トナーと白色粒子とを対向する表示基板と非表示基板との間に空気を媒体として封入し、両基板の内側に電荷輸送層と電極が形成された画像表示媒体がある（非特許文献１参照）。このような画像表示媒体は、電荷輸送層を介して導電性着色トナーへ電荷が注入され、電荷注入された導電性着色トナーが電極により画像に応じて形成された基板間の電界により移動して表示基板へ付着する。これにより、表示基板側に導電性着色トナーと白色粒子とのコントラストとしての画像が表示される。
【０００６】
トナーディスプレイでは、さらに白色粒子、着色粒子ともに絶縁性の摩擦帯電式も開発が行われている。この方式では、電荷輸送層を設ける必要が無いため、装置構成がより単純となり、コスト面で有利である。また、トナーディスプレイ方式は、粒子が移動する電界強度に閾値特性があるため、パッシブ駆動とすることができ、この点でもコスト面で他方式に対して優位性がある。
【０００７】
以上のように、電気泳動およびトナーディスプレイが新規表示方式として有力視されており、粒子の電界移動を用いている点で共通しているが、それぞれ個別の課題がある。電気泳動方式では、マイクロカプセル中に液状の非水媒質を含むことから、それに通常用いられる石油系溶剤等への引火性や、大気中への揮発による衛生性の懸念がある。また、媒質の粘性抵抗のために粒子の移動速度が遅いことから、応答速度に限界があり、動画の表示や印刷物のページをめくるような視覚効果の得られる速度での表示が困難である。
【０００８】
一方、トナーディスプレイでは、表示材料である粉体トナーが画素毎に分割されていないため、粒子群の偏りが発生し、画像の反射濃度が不均一になるという欠点がある。セル構造を形成して分割する手段が考えられるが、極めて微細な構造であるために技術的難度が高く、製造コストが高い、耐久性や柔軟性に欠けるなど多くの問題点がある。
【０００９】
これらの欠点を克服するため、内部に中空構造を有するマイクロカプセルの使用する方法が検討されている。例えば、アルカリ溶解方式によるマイクロカプセルの製造である。この方法では、芯物質を溶出させて取り出すため、不完全な中空化による着色微粒子の固定化、溶出処理によるカプセル壁欠損が懸念されるうえ、１０μｍ以上のマイクロカプセル製造が困難なため微粒子内包率が小さく、所望のコントラストが得られないなどの問題を有していた。
【００１０】
また、中空構造を有するマイクロカプセルを製造する方法として、熱膨張方式が報告されている。この方法では、カプセル径および形状の制御が困難であるため、所望の表示特性が得られないという欠点を有するうえ、疎水性液状発泡剤が液状のまま残存し、電圧印加による着色微粒子の応答速度が低いなどの問題を有していた。
【００１１】
上記問題を解決するために、異なる色調に着色された粒子を油溶性分散媒に分散した分散系をマイクロカプセルに封入し、減圧工程により芯物質溶媒である油溶性分散媒を除去する方法が考えられる。しかし、これまでこのような減圧工程を含む製造方法で異なる色調に着色された分散媒を中空マイクロカプセルに内包させるという提案はなかった。
従来の中空マイクロカプセル作製方法と比較して、異なる色調に着色された分散媒に分散した分散系をラジカル重合反応によりカプセル壁を形成し、減圧工程により芯物質溶媒である油溶性分散媒が除去される方法は、均一なカプセル径および形状を実現でき、カプセル壁に欠損を与えず、液状物質を残存させず、微粒子内包率に優れるなど、画像表示媒体として優れた特性を有する製造方法であると推測される。
【００１２】
上記方法において用いられるマイクロカプセルに内包する油溶性分散媒は、沸点や重合などの各工程温度における蒸気圧等を考慮して選択を行うことで、粒子を内包しても中空マイクロカプセル壁に欠損を与えず、十分な強度を備える中空マイクロカプセルを製造することができると考えられる。
【００１３】
しかしながら、このような油溶性溶媒は、着色微粒子の帯電性を制御するために用いられる荷電制御剤を溶解する傾向がある。そのために、着色微粒子の帯電性が、低下または損なわれるという問題があらたに発生した。
【００１４】
【特許文献１】特開平１−８６１１６号公報
【特許文献２】米国特許第６，２４１，９２１号明細書
【特許文献３】米国特許第６，２６２，７０６号明細書
【非特許文献１】トナーディスプレイ、日本画像学会、Japan Hardcopy '99 論文集ｐ２４９−ｐ２５１、Japan Hardcopy '99fall予稿集ｐ１０−ｐ１３
【非特許文献２】Journal of Paint Technology  Ｖｏｌ．４２、Ｎｏ．５４１（１９７０）、ｐ７６−ｐ１１８
【非特許文献３】Physical Review   Vol.86、 652（1952）
【発明の開示】
【発明が解決しようとする課題】
【００１５】
本発明の目的は、着色微粒子の帯電性を制御する帯電制御剤が、油溶性溶媒に溶解されず、分離することのなくかつ帯電性を維持することができる着色微粒子を提供することである。
さらに、油溶性溶媒の溶解度パラメータを選択することで、着色微粒子を内包しても中空マイクロカプセル壁に欠損を与えず、十分な強度を備える着色微粒子内包中空マイクロカプセルを提供することである。
【課題を解決するための手段】
【００１６】
本発明者等は、鋭意検討の結果、微粒子を負に帯電させるためにはフルオロアルキル（メタ）アクリレートを、正に帯電させるためには塩基性基を有するモノマーを粒子を構成するポリマー材料の一部として使用することにより上記課題を解決できることを見出した。
【００１７】
本発明は、色と帯電特性の異なる2種類の着色微粒子を中空マイクロカプセルに内包し、少なくとも一方が透明な２枚の対向する電極に挟んでなる可逆表示媒体に用いる着色微粒子であって、該着色微粒子の樹脂成分は、それぞれ、アクリル系モノマー、メタクリル系モノマー、スチレン系モノマーから選ばれる少なくとも１種類の原料モノマーを重合してなるものであり、かつ一方の着色微粒子は、フルオロアルキル（メタ）アクリレートを前記原料モノマーの1つとして重合してなるものであること特徴とする着色微粒子に関する。
【００１８】
また、本発明は、色と帯電特性の異なる2種類の着色微粒子を中空マイクロカプセルに内包し、少なくとも一方が透明な２枚の対向する電極に挟んでなる可逆表示媒体に用いる着色微粒子であって、該着色微粒子の樹脂成分は、それぞれ、アクリル系モノマー、メタクリル系モノマー、スチレン系モノマーから選ばれる少なくとも１種類の原料モノマーを重合してなるものであり、かつ一方の着色微粒子は、塩基性基を有するモノマーを前記原料モノマーの1つとして重合してなるものであること特徴とする着色微粒子に関する。
【００１９】
また、本発明は、着色微粒子が、表面に無機微粒子を固着した後に、さらに疎水化処理を行ったものである上記着色微粒子に関する。
【００２０】
また、本発明は、無機微粒子が、疎水性シリカである上記着色微粒子に関する。
【００２１】
また、本発明は、疎水化処理が、シラン系カップリング剤および／またはチタン系カップリング剤および／またはシリコンオイルを用いた処理である上記着色微粒子に関する。
【００２２】
また、本発明は、上記着色微粒子を分散した油溶性溶媒と水溶性溶媒との界面で重合性モノマーが、ラジカル重合反応させてカプセル壁を形成して着色微粒子内包マイクロカプセルとした後、１００Pa以下に減圧する減圧工程により前記油溶性溶媒が除去されることよりなる着色微粒子内包中空マイクロカプセルに関する。
【００２３】
また、本発明は、油溶性溶媒の溶解度パラメータが、７〜１０[（cal／ｃｍ3）1/2]であることを特徴とする上記着色微粒子内包中空マイクロカプセルに関する。
【００２４】
また、本発明は、上記着色微粒子内包中空マイクロカプセルを、少なくとも一方が透明な２枚の対向する電極に挟んでなる可逆表示媒体に関する。
【発明の効果】
【００２５】
本発明における着色微粒子は、従来に比べて極めて、帯電性を制御する帯電制御剤を油溶性溶媒に溶解されず、分離することのないかつ帯電性を維持することができるようになった。
さらに、油溶性溶媒の溶解度パラメータが、７〜１０[（cal／ｃｍ3）1/2]を用いることで着色微粒子を内包しても中空マイクロカプセル壁に欠損を与えず、十分な強度を備える着色微粒子内包マイクロカプセルを提供できることが可能となった。
よって、特に表示装置として応用する場合、内包する帯電微粒子への影響を最大限に抑えることができるため、帯電微粒子の移動性を阻害することなく、優れた表示特性を示す可逆表示媒体を提供することが可能となった。
【発明を実施するための最良の形態】
【００２６】
本発明の着色微粒子は、樹脂成分が、アクリル系モノマー、メタクリル系モノマー、スチレン系モノマーから選ばれる少なくとも１種類を重合してなるものであり、さらに負に帯電させる着色微粒子には、前記樹脂成分にフルオロアルキル（メタ）アクリレートを原料の1つとして重合してなるものであり、さらに正に帯電させる着色微粒子には、前記樹脂成分に塩基性基を有するモノマーを原料の1つとして重合してなるものである。
【００２７】
以下に本発明について詳細に説明する。本発明で用いられる着色微粒子としては、アクリル系モノマー、メタクリル系モノマー、スチレン系モノマーから選ばれる少なくとも１種類を重合してなるものであり、乳化重合を利用した方法、シード乳化重合法、ソープフリー重合法、分散重合法、懸濁重合法等により作製することができる。なかでも、顔料を内部に含む架橋微粒子を作製しやすい点で懸濁重合法が好適に用いられる。
【００２８】
本発明におけるアクリル系モノマーとしては、アクリル酸、メチルアクリレート、エチルアクリレート、イソプロピルアクリレート、ｎ−ブチルアクリレート、イソブチルアクリレート、ｔ−ブチルクリレート、ｎ−アミルアクリレート、イソアミルアクリレート、ｎ−ヘキシルアクリレート、２−エチルヘキシルアクリレート、ｎ−オクチルアクリレート、イソオクチルアクリレート、デシルアクリレート、ドデシルアクリレート、ラウリルアクリレート、ベンジルアクリレート、フェニルアクリレート、フェノキシエチルアクリレート、シクロヘキシルアクリレート、イソボルニルアクリレート、テトラヒドロフルフリルアクリレート、２−ヒドロキシエチルアクリレート、２−ヒドロキシプロピルアクリレート、４−ヒドロキシブチルアクリレート、ジメチルアミノエチルアクリレート、ジエチルアミノエチルアクリレート、エチレングリコールモノアクリレート、ジエチレングリコールモノアクリレート、トリエチレングリコールモノアクリレート、テトラエチレングリコールモノアクリレート、プロピレングリコールモノアクリレート、ジプロピレングリコールモノアクリレート、トリプロピレングリコールモノアクリレート、テトラプロピレングリコールモノアクリレート等のアクリレート化合物があげられる。
【００２９】
本発明におけるメタクリル系モノマーとしては、メタクリル酸、メチルメタクリレート、エチルメタクリレート、イソプロピルメタクリレート、ｎ−ブチルメタクリレート、イソブチルメタクリレート、ｔ−ブチルクリレート、ｎ−アミルメタクリレート、イソアミルメタクリレート、ｎ−ヘキシルメタクリレート、２−エチルヘキシルメタクリレート、ｎ−オクチルメタクリレート、イソオクチルメタクリレート、デシルメタクリレート、ドデシルメタクリレート、ラウリルメタクリレート、ベンジルメタクリレート、フェニルメタクリレート、フェノキシエチルメタクリレート、シクロヘキシルメタクリレート、イソボルニルメタクリレート、テトラヒドロフルフリルメタクリレート、２−ヒドロキシエチルメタクリレート、２−ヒドロキシプロピルメタクリレート、４−ヒドロキシブチルメタクリレート、エチレングリコールモノメタクリレート、ジエチレングリコールモノメタクリレート、トリエチレングリコールモノメタクリレート、テトラエチレングリコールモノメタクリレート、プロピレングリコールモノメタクリレート、ジプロピレングリコールモノメタクリレート、トリプロピレングリコールモノメタクリレート、テトラプロピレングリコールモノメタクリレート、アミノアルコキシアルキルメタクリレート、アクリル化シアヌレート等のメタクリレート化合物があげられる。
【００３０】
本発明におけるスチレン系モノマーとしては、スチレン、α−メチルスチレン、ｐ−メチルスチレン、ｔ−ブチルスチレン、クロルスチレン、ジビニルベンゼン等のスチレン誘導体などが挙げられる。
【００３１】
本発明に用いられる着色微粒子は、着色剤として有機または無機の各種顔料、染料を含むことができる。黒色顔料としては、カーボンブラック、酸化銅、二酸化マンガン、アニリンブラック、活性炭などがある。黄色顔料としては、黄鉛、亜鉛黄、カドミウムイエロー、黄色酸化鉄、ミネラルフアストイエロー、ニッケルチタンエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキなどがある。橙色顔料としては、赤色黄鉛、モリブデンオレンジ、パーマネントオレンジＧＴＲ、ピラゾロンオレンジ、バルカンオレンジ、インダスレンブリリアントオレンジＲＫ、ベンジジンオレンジＧ、インダスレンブリリアントオレンジＧＫなどがある。
【００３２】
赤色顔料としては、ベンガラ、カドミウムレッド、鉛丹、硫化水銀、カドミウム、パーマネントレッド４Ｒ、リソールレッド、ピラゾロンレッド、ウォッチングレツド、カルシウム塩、レーキレッドＤ、ブリリアントカーミン６Ｂ、エオシンレーキ、ローダミンレーキＢ、アリザリンレーキ、ブリリアントカーミン３Ｂなどがある。紫色顔料としては、マンガン紫、フアストバイオレットＢ、メチルバイオレットレーキなどがある。青色顔料としては、紺青、コバルトブルー、アルカリブルーレーキ、ビクトリアブルーレーキ、フタロシアニンブルー、無金属フタロシアニンブルー、フタロシアニンブルー部分塩素化物、ファストスカイブルー、インダスレンブルーＢＣなどがある。緑色顔料としては、クロムグリーン、酸化クロム、ピグメントグリーンＢ、マラカイトグリーンレーキ、ファイナルイエローグリーンＧなどがある。
【００３３】
本発明に用いられる着色微粒子の帯電特性を制御する方法としては、負に帯電させるためには、フルオロアルキル（メタ）アクリレートを、正に帯電させるためには、塩基性基を有するモノマーを、着色微粒子を構成する樹脂成分の一部として使用できる。これらを用いることで、帯電制御成分が、共有結合により粒子と一体化しているため、マイクロカプセルに内包化する際に用いる油溶性溶媒に溶解したり、分離することなく帯電特性を維持することができる。
【００３４】
フルオロアルキル（メタ）アクリレートとしては、例えば、以下の一般式（Ｉ−１）を有する。
【化１】
2007187693.tif 000002
【００３５】
［式中、Ｒfは炭素数１〜１６のポリフルオロアルキル基もしくはパーフルオロアルキル基であり、Ａは炭素数１〜４のアルキレン基であり、Ｘは、水素原子またはメチル基である。］
【００３６】
上記のフルオロアルキル（メタ）アクリレートとしては、例えば、2,2,2−トリフルオロエチル（メタ）アクリレート、2,2,3,3−テトラフルオロプロピル（メタ）アクリレート、パーフルオロエチル（メタ）アクリレート、ヘキサフルオロ−2−プロピル（メタ）アクリレート、ヘキサフルオロブチル（メタ）アクリレート、2−パーフルオロデシルエチル（メタ）アクリレート、パーフルオロデシル（メタ）アクリレート、ペンタフルオロプロピル（メタ）アクリレート、ヘキサデカフルオロノニル（メタ）アクリレート、ヘプタフルオロブチルが挙げられるがこれに限定するものではない。
【００３７】
塩基性基を有するモノマーとしては、アミン系の化合物があげられ、例えば、ジメチルアミノエチルアクリレート、ジメチルアミノエチルメタクリレート、ジエチルアミノエチルアクリレート、ジエチルアミノエチルメタクリレート、および上記４種の化合物の４級アンモニウム塩、３−ジメチルアミノフェニルアクリレート、２−ヒドロキシ−３−メタクリルオキシプロピルトリメチルアンモニウム塩、アクリルアミド、Ｎ−ブチルアクリルアミド、Ｎ，Ｎ−ジブチルアクリルアミド、ピペリジルアクリルアミド、メタクリルアミド、Ｎ−ブチルメタクリルアミド、Ｎ−オクタデシルアクリルアミドなど（メタ）アクリレート系、ビニルピリジン、ビニルピロリドン、ビニル−Ｎ−メチルピリジニウムクロリド、ビニル−Ｎ−エチルピリジニウムクロリド、Ｎ，Ｎ−ジアリルメチルアンモニウムクロリド、Ｎ，Ｎ−ジアリルエチルアンモニウムクロリド等を挙げることができる。
【００３８】
これらのモノマーは、着色微粒子の重合時の樹脂成分に対して１〜２０重量％添加して用いられる。１重量％より少ない場合は帯電性を制御するする効果に乏しく、２０重量％より多く添加した場合、懸濁重合等における粒子分散状態が不安定化する傾向が見られる。
【００３９】
着色微粒子の油溶性溶媒に対する安定性を向上するために架橋性モノマーを添加しても良い。架橋性モノマーとしては、例えば、ジビニルベンゼン、ジビニルナフタレン、ジビニルエーテル、ジエチレングリコールメタクリレート、エチレングリコールジメタクリレート、ポリエチレングリコールジメタクリレート、フタル酸ジアリル、トリエチレングリコールジアクリレート、トリプロピレングリコールジアクリレート、ノナプロピレングリコールジアクリレート、トリメチロールプロパントリアクリレート、ペンタエリスリトールテトラアクリレート、ヘキサンジオールジアクリレート、ノナンジオールジアクリレート、ジシクロペンタジエニルジアクリレート、トリエチレングリコールジメタクリレート、トリプロピレングリコールジメタクリレート、ノナプロピレングリコールジメタクリレート、トリメチロールプロパントリメタクリレート、ペンタエリスリトールテトラメタクリレート、ヘキサンジオールジメタクリレート、ノナンジオールジメタクリレート、ジシクロペンタジエニルジメタクリレート等の不飽和結合を２個以上有するものが挙げられる。
【００４０】
着色微粒子の帯電量は、絶対値で１０〜１００μＣ／ｇの範囲であることが好ましく、２０〜６０μＣ／ｇの範囲であることがより好ましい。帯電量の絶対値が、１０μＣ／ｇ未満であると電解の変化に対する応答速度が低くなり、メモリー性も低くなる傾向にある。また、帯電量の絶対値が、１００μＣ／ｇを超えるとメモリー性はよいが、電界を反転した場合の着色微粒子の追随性が悪化する傾向にある。なお、着色微粒子はその帯電電荷を保持する必要があるので、１０10Ω・ｃｍ以上の絶縁粒子であることが好ましく、１０12Ω・ｃｍ以上の絶縁粒子であることがより好ましい。
【００４１】
着色微粒子の粒子径は、好ましくは０．１〜２０μm、より好ましくは１〜１０μmの物である。粒子径が１μｍより小さいと粒子間および粒子カプセル壁間のファンデルワールス力が強く作用し、電界による異動が困難になる。一方、１０μｍより大きい場合、マイクロカプセルへの内包が困難であり、内包率やコントラストが低下する。
【００４２】
本発明の着色微粒子は、疎水性の表面を持つことが好ましい。粒子表面が、親水的であると、カプセルを形成する過程で使用する油溶性溶媒中での分散状態が不安定化し、周囲の親水性溶媒に移行しやすくなり、粒子内包率の低下、カプセル強度の低下など生じやすい。
【００４３】
粒子の疎水性は、メタノールと水との混合溶媒に対する着色微粒子の濡れ性で判断することができる。ここでいう濡れるとは、溶媒表面に粒子を落とすと、速やかに粒子が、溶媒中に落ちていくことを意味し、濡れないとは、粒子が溶媒表面に留まり続ける状態である。この評価方法では、メタノールが多いほど疎水性が高い微粒子でも濡れることができるようになり、微粒子が濡れる最小のメタノールの重量％をその微粒子の疎水度と規定する。この場合、疎水度の低い、すなわち親水的な微粒子は、水に容易に濡れるため、疎水度は０％である。一方、疎水度が高い微粒子は、濡れるために必要なメタノールの量が多くなる。この疎水度としては、３０重量％以上が好ましい。
【００４４】
本発明における着色微粒子を疎水化する方法としては、着色微粒子を構成するポリマー成分に水に対する溶解性が低いもので、構造的には長鎖アルキル基やフェニル基などを有するモノマーを用いる方法や、例えばシリコーンオイルやシリコーン樹脂などの疎水性の高い材料を着色微粒子表面に適量コートする方法、表面に無機微粒子を固着させるなどの方法がある。なかでも、着色微粒子の帯電性を損なわないことや、着色微粒子の流動性を高める効果が得られる点で、上記の無機微粒子を固着させる方法が本発明の目的には好適である。固着する方法としては、例えばハイブリダイザー（奈良機械製）やメカノフージョン（ホソカワミクロン製）などの装置による物理的処理が挙げられる。
【００４５】
上記無機微粒子としては、二酸化珪素（シリカ）、酸化亜鉛、酸化アルミニウム、酸化マグネシウム、酸化セリウム、酸化鉄、酸化銅等が挙げられる。特に、疎水性シリカが好ましい。これら無機微粒子の平均粒径としては、平均粒径が２０〜１００ｎｍの範囲が、好ましい。これら無機微粒子には、表面がシリコーンオイルや、各種カップリング剤などによる疎水化処理がなされていることが好ましい。表面が親水的であると、カプセルを形成する過程で使用する油溶性溶媒中での分散状態が不安定化し、周囲の親水性溶媒に移行しやすくなり、粒子内包率の低下、カプセル強度の低下などの問題を生じやすい。
【００４６】
ただし、上記のように疎水性の無機微粒子を選択して固着処理を行った場合でも、処理の際の衝撃や摩擦などの物理的作用により、無機微粒子表面の疎水性が低下する傾向がある。そのため、無機微粒子を固着させた後に疎水性の高いカップリング剤やシリコーンオイルで処理する方法が好ましい。
【００４７】
上記用途に用いられるカップリング剤としては、シラン系カップリング剤、チタン系カップリング剤が用いられ、特に正の帯電性を高める必要が無ければ、窒素原子含まないものが選択される。そのようなシラン系カップリング剤としては、例えば、メチルトリクロロシラン、ジメチルジクロロシラン、トリメチルクロロシラン、フェニルトリクロロシラン、ジフェニルジクロロシラン、テトラメトキシシラン、メチルトリメトキシシラン、ジメチルジメトキシシラン、フェニルトリメトキシシラン、ジフェニルジメトキシシラン、テトラエトキシシラン、メチルトリエトキシシラン、ジメチルジエトキシシラン、フェニルトリエトキシシラン、ジフェニルジエトキシシラン、イソプロピルトリメトキシシラン、イソブチルトリメトキシシラン、ヘキシルトリメトキシシラン、デシルトリメトキシシラン、オクタデシルトリメトキシシラン、ヘキサメチルジシラザン、ｔｅｒｔ−ブチルジメチルクロロシラン、ビニルトリクロロシラン、ビニルトリメトキシシラン、ビニルトリエトキシシラン、γ−メタクリロキシプロピルトリメトキシシラン、γ−メルカプトプロピルトリメトキシシラン、γ−クロロプロピルトリメトキシシラン、ビニルトリス（β−メトキシエトキシ）シラン、γ−メタクリルロキシプロピルトリメトキシシラン、γ−グリシドキシプロピルトリメトキシシラン、３，３，３−トリフルオロプロピルトリメトキシシラン、等を挙げることができる。
【００４８】
同様にチタン系カップリング剤としては、例えば、イソプロピルトリイソステアロイルチタネート、テトラブトキシチタン、イソプロピルトリス（ジオクチルパイロホスフェート）チタネート、テトラオクチルビス（ジトリデシルホスファイト）チタネート、ビス（ジオクチルパイロホスフェート）オキシアセテートチタネート、ビス（ジオクチルパイロホスフェート）エチレンチタネート、イソプロピルトリオクタノイルチタネート、イソプロピルトリオクタノイルチタネート、イソプロピルジメタクリルイソステアロイルチタネート等を挙げることができる。
【００４９】
着色微粒子に正帯電性を付与する目的で、窒素原子を含むカップリング剤を選択することも出来、アミノシラン系カップリング剤、アミノチタン系カップリング剤等のアミノカップリング剤が好適に使用される。
【００５０】
そのようなアミノカップリング剤としては、例えば、アミノプロピルトリメトキシシラン、アミノプロピルトリエトキシシラン、アミノブチルトリエトキシシラン、ジメチルアミノプロピルトリメトキシシラン、ジエチルアミノプロピルトリメトキシシラン、ジプロピルアミノプロピルトリメトキシシラン、ジブチルアミノプロピルトリメトキシシラン、モノブチルアミノプロピルトリメトキシシラン、ジオクチルアミノプロピルトリメトキシシラン、ジブチルアミノプロピルジメトキシシラン、ジブチルアミノプロピルモノメトキシシラン、アミノフェニルトリエトキシシラン、ジメチルアミノフェニルトリエトキシシラン、トリメトキシシリル−γ−プロピルフェニルアミン、トリメトキシシリル−γ−プロピルベンジルアミン、トリメトキシシリル−γ−プロピルピペリジン、トリメトキシシリル−γ−プロピルモルホリン、トリメトキシシリル−γ−プロピルイミダゾール、γ−アミノプロピルジメチルメトキシシラン、γ−アミノプロピルメチルジメトキシシラン、４−アミノブチルジメチルメトキシシラン、４−アミノブチルメチルジエトキシシラン、Ｎ−（２−アミノエチル）３−アミノプロピルトリエトキシシラン、Ｎ−（２−アミノエチル）アミノプロピルジメチルメトキシシラン、１，３−ビス（３−アミノプロピル）−１，１，３，３−テトラメチルジシラザン、１，３−ビス（４−アミノブチル）−１，１，３，３−テトラメチルジシラザン、１，３−ビス｛Ｎ（２−アミノエチル）アミノプロピル｝−１，１，３，３−テトラメチルジシラザン、１，３−ビス（ジメチルアミノプロピル）−１，１，３，３−テトラメチルジシラザン、１，３−ビス（ジエチルアミノプロピル）−１，１，３，３−テトラメチルジシラザン、１，３−ビス（３−プロピルアミノプロピル）−１，１，３，３−テトラメチルジシラザン、１，３−ビス（３−アミノプロピル）−１，１，３，３−テトラメチルジシラザン、イソプロピルトリ（Ｎ−アミノエチル−アミノエチル）チタネート等を挙げることができる。これらは、目的に応じて窒素原子を含まないカップリング剤と混合して用いることも出来る。
【００５１】
また、上記用途に用いられるシリコーンオイルとしては、ジメチルシリコーンオイル、アルキル変性シリコーンオイル、α−メチルスルホン変性シリコーンオイル、メチルフェニルシリコーンオイル、クロルフェニルシリコーンオイル、フッ素変性シリコーンオイル等の窒素を含まないものや、アミノ変性シリコーンオイル、ニトリル変性シリコーンオイル、イソシアネート系シリコーンオイルなどの窒素含むシリコーンオイルなどが挙げられる。
【００５２】
これらのカップリング剤やシリコーンオイルで着色微粒子の表面を処理する場合、着色微粒子を攪拌などによりクラウド状とし、これに気化したカップリング剤又はシリコーンオイルを反応させる乾式処理、又は、溶媒中に分散させたカップリング剤又はシリコーンオイルを着色微粒子に滴下させる、あるいはカップリング剤を溶解または分散させた溶媒に着色微粒子を分散させて加熱する湿式法等が使用できる。
【００５３】
次に本発明の着色微粒子を内包する中空カプセルの作成方法について説明する。まず、着色微粒子を油溶性溶媒に分散させる。この微粒子含有油溶性溶媒を分散質とし、水溶性溶媒を分散媒として用いてラジカル重合反応によりマイクロカプセルを作製した後、減圧工程により芯物質溶媒である油溶性溶媒を除去して着色微粒子内包中空マイクロカプセルを製造する。
【００５４】
上記油溶性溶媒としては、減圧工程で揮発し易いものを用いるのが望ましい。例えば、１００Ｐａでの沸点が、２００℃以下である溶媒が望ましい。このような溶媒として、ブタン、ペンタン、ヘキサン、シクロヘキサン、ヘプタン、オクタン、ノナン、ベンゼン、トルエン、キシレン、クロロホルム、トリクロロエチレン、テトラクロロエチレン、トリフルオロエチレン、テトラフルオロエチレン、ジクロロメタン、臭化エチル、酢酸エチル、酢酸ブチル、酢酸ヘキシル、メチルエチルケトン、メチル−ｎ−ブチルケトン、メチル−iso−ブチルケトン、メチル−tert−ブチルケトン、ブタノール、ペンタノール、ヘキサノール、オクタノール、ヘキサメチルジシロキサンが好ましい。さらに好ましくは、ブタン、ペンタン、ヘキサン、シクロヘキサン、ヘプタン、オクタン、ベンゼン、トルエン、キシレン、トリフルオロエチレン、テトラフルオロエチレン、酢酸エチル、酢酸ブチル、メチルエチルケトン、メチル−ｎ−ブチルケトン、メチル−iso−ブチルケトン、メチル−tert−ブチルケトン、ブタノール、ペンタノール、ヘキサノール、ヘキサメチルジシロキサンである。このような物質を用いることにより、減圧工程によるマイクロカプセルの中空化が容易であり、溶媒の完全な除去が可能となるため好ましい。
【００５５】
さらに上記油溶性溶媒としては、溶解性パラメータが７〜１０[（cal／ｃｍ3）1/2]のものを用いることができる。このような溶解性パラメータを示す油溶性溶媒を用いることにより、マイクロカプセルの収率および着色微粒子のカプセルへの内包率を高めることができるため好ましい。特に着色微粒子のカプセルへの内包率の向上は表示媒体に応用した場合、コントラストなどの表示性能を向上できるため重要である。溶解性パラメータが７[（cal／ｃｍ3）1/2]未満の油溶性溶媒を用いると、着色微粒子のカプセルへの内包率が低下してしまうため好ましくない。また、溶解性パラメータが１０[（cal／ｃｍ3）1/2]を上回る油溶性溶媒を用いると、マイクロカプセルの収率が低下してしまうため好ましくない。さらに好ましくは溶解性パラメータが８〜９[（cal／ｃｍ3）1/2]の油溶性溶媒である。なお、溶解性パラメータは、非特許文献２中に記載されている数値および計算方法により求めることができる。
【００５６】
以下に、溶解性パラメータが７〜１０[（cal／ｃｍ3）1/2]の油溶性溶媒の具体例を挙げる。ただし括弧内の数値は溶解性パラメータ（[（cal／ｃｍ3）1/2]）である。ベンゼン（９．１６）、トルエン（８．９３）、キシレン（８．８３）、ジイソプロピルナフタレン（８．９１）、等の芳香族炭化水素類、
【００５７】
ペンタン（７．０２）、ヘキサン（７．２７）、シクロヘキサン（８．１９）、ヘプタン（７．５０）、オクタン（７．５４）、ノナン（７．６４）、デカン（７．７４）、ウンデカン（７．８１）、ドデカン（７．９２）などの直鎖状、分岐鎖状、環状脂肪族炭化水素類、
【００５８】
クロロホルム（９．１６）、トリクロロエチレン（９．１６）、ジクロロメタン（９．８８）、臭化エチル（８．９１）等のハロゲン化炭化水素類、
【００５９】
酢酸エチル（８．９１）、酢酸ブチル（８．６９）、酢酸ヘキシル（８．６４）、フタル酸ジブチル（９．８５）等のフタル酸エステル類、マレイン酸ジブチル（９．０２）、等のカルボン酸エステル類、
【００６０】
メチルエチルケトン（９．４５）、メチル−iso−ブチルケトン（８．５８）、メチル−iso−アミルケトン（８．４５）、メチル−ｎ−ヘキシルケトン（８．４７）などのケトン類、
【００６１】
ドデカノール（９．７８）などのアルコール類、
【００６２】
ジエチルエーテル（７．５３）、ジブチルエーテル（７．７６）などのエーテル類などが挙げられるが、これらに限定されるものではない。また、これらの有機溶媒はそれぞれ単独で、又は２種類以上を混合して用いることができる。
【００６３】
油溶性溶媒としてさらに好ましくは、１分子中に６〜１０の炭素原子を有する化合物である。このような油溶性溶媒を用いることにより、マイクロカプセルの収率と着色微粒子のカプセルへの内包率を向上させることができるうえ、減圧工程での除去が容易となるため好ましい。
【００６４】
また、本発明のおける油溶性溶媒は、溶解度パラメータが７〜１０[cal／ｃｍ3]1/2の条件を満たしていれば良く、公知公用の化合物を単独または組み合わせて用いることができる。
【００６５】
本発明で用いられる水溶性溶媒としては、水などの油溶性溶媒と相溶しない溶媒を用いることができる。メタノール、アセトン、アセトニトリル等の有機溶媒も使用することができるが油溶性溶媒と相溶しないものを選択しなければならない。水溶性溶媒はこれらに限定されるものではなく、それぞれ単独で、又は２種類以上を混合して用いることができる。
【００６６】
また、分散媒中における分散質の分散状態を安定化するために界面活性剤を使用することができる。界面活性剤としては、分散媒に対して溶解又は分散状態に混ざり合うことのできるノニオン（非イオン）系界面活性剤及びアニオン系界面活性剤、カチオン系界面活性剤、両性系界面活性剤のイオン系界面活性剤を単独又は、２種以上混合して用いることができる。また、分子中にラジカル重合性の不飽和二重結合を１個以上有する反応性界面活性剤も使用することができる。
【００６７】
これらの界面活性剤としてノニオン系界面活性剤としては、例えばポリオキシエチレンノニルフェノールエーテル、ポリオキシエチレンジノニルフェノールエーテル、ポリオキシエチレンオクチルフェノールエーテル、ポリオキシエチレンスチレン化フェノール、ポリオキシポリオキシエチレンビスフェノールＡ、ポリオキシエチレンノニルフェニルエーテル、ポリオキシエチレンオクチルフェニルエーテル、ノニルフェノールエトキシレート等のポリオキシアルキレンアルキルフェノールエーテル類。
ポリオキシエチレンひまし油、ポリオキシアルキレンブロックポリマー、ポリオキシエチレンセチルエーテル、ポリオキシエチレンラウリルエーテル、ポリオキシエチレンオレイルエーテル、ポリオキシエチレンステアリルエーテル、ポリオキシプロピレンエーテル等のポリオキシアルキレンエーテル類。
【００６８】
モノオールタイプのポリオキシアルキレングリコール、ジオールタイプのポリオキシアルキレングリコール、トリオールタイプのポリオキシアルキレングリコール、モノオール系ブロックタイプのポリアルキレングリコール、ジオール系ブロックタイプのポリアルキレングリコール、ランダムタイプのポリアルキレングリコール等のグリコール類。
【００６９】
オクチルフェノールエトキシレート、オレイルアルコールエトキシレート、ラウリルアルコールエトキシレート等の第１級直鎖アルコールエトキシレート及び、第２級直鎖アルコールエトキシレート、多核フェノールエトキシレート等のアルキルアルコールエーテル類。
ポリオキシエチレンロジンエステル、ポリオキシエチレンラウリルエステル、ポリオキシエチレンオレイルエステル、ポリオキシエチレンステアリルエステル等のポリオキシアルキレンアルキルエステル類。
【００７０】
ソルビタンモノラウレイト、ソルビタンモノパルミテート、ソルビタンモノステアレート、ソルビタンジラウレイト、ソルビタンジパルミテート、ソルビタンジステアレート、ソルビタンセスキラウレイト、ソルビタンセスキパルミテート、ソルビタンセスキステアレート等のソルビタン脂肪酸エステル類。
ポリオキシエチレンソルビタンモノラウレイト、ポリオキシエチレンソルビタンモノパルミテート、ポリオキシエチレンソルビタンモノステアレート、ポリオキシエチレンソルビタンジラウレイト、ポリオキシエチレンソルビタンジパルミテート、ポリオキシエチレンソルビタンジステアレート、ポリオキシエチレンソルビタンセスキラウレイト、ポリオキシエチレンソルビタンセスキパルミテート、ポリオキシエチレンソルビタンセスキステアレート等のポリオキシエチレンソルビタンエステル類。
【００７１】
飽和脂肪酸メチルエステル、不飽和脂肪酸メチルエステル、飽和脂肪酸ブチルエステル、不飽和脂肪酸ブチルエステル、飽和脂肪酸ステアリルエステル、不飽和脂肪酸ステアリルエステル、飽和脂肪酸オクチルエステル、不飽和脂肪酸オクチルエステル、ステアリン酸ポリエチレングリコールエステル、オレイン酸ポリエチレングリコールエステル、ロジンポリエチレングリコールエステル等の脂肪酸エステル類。ステアリン酸、オレイン酸、パルミチン酸、ラウリン酸、ミリスチン酸等の脂肪酸類及び、これら脂肪酸のアミド化化合物類。ポリオキシエチレンラウリルアミン、ポリオキシエチレンアルキルアミン、ポリオキシエチレンアルキルアミンエーテル等のポリオキシエチレンアルキルアミン類。
【００７２】
ラウリル酸モノエタノールアミド、椰子脂肪酸ジエタノールアミド等の高級脂肪酸モノエタノールアミド類、高級脂肪酸ジエタノールアミド類、ポリオキシエチレンステアリン酸アミド、ヤシジエタノールアミド（１−２型／１−１型）、アルキルアルキロールアミド等のアミド化合物類及び、アルカノールアミド類。Ｒ−（ＣＨ2ＣＨ2Ｏ）ｍＨ（ＣＨ2ＣＨ2Ｏ）ｎＨ、Ｒ−ＮＨ−Ｃ3Ｈ6−ＮＨ2〔Ｒ＝オレイル・オクチル・ドデシル・テトラデシル・ヘキサデシル・オクラデシル・ヤシ・牛脂・大豆等、ｍおよびｎは、０以上の整数。〕で表されるアルカノールアミン類。
【００７３】
Ｒ−ＮＨ2〔Ｒ＝オレイル・オクチル・ドデシル・テトラデシル・ヘキサデシル・オクラデシル・ヤシ・牛脂・大豆等〕で表される１級アミン類。Ｒ1Ｒ2−ＮＨ〔Ｒ1・Ｒ2＝Ｒ＝オレイル・オクチル・ドデシル・テトラデシル・ヘキサデシル・オクラデシル・ヤシ・牛脂・大豆等〕で表される２級アミン類。Ｒ1Ｒ2Ｒ3Ｎ〔Ｒ1・Ｒ2・Ｒ3＝オレイル・オクチル・ドデシル・テトラデシル・ヘキサデシル・オクラデシル・ヤシ・牛脂・大豆等〕で表される３級アミン類。各種合成系高級アルコール類及び、各種天然系高級アルコール類。アクリル酸系化合物、ポリカルボン酸系化合物、ヒドロキシ脂肪酸オリゴマー、ヒドロキシ脂肪酸オリゴマー変成物等の高分子類及び、オリゴマー類を使用することができる。
【００７４】
アニオン系界面活性剤としては、例えばポリカルボン酸型高分子活性剤、ポリカルボン酸型陰イオン活性剤、特殊脂肪酸石鹸、ロジン石鹸等のカルボン酸塩類。ヒマシ油硫酸エステル塩、ラウリルアルコールの硫酸エステルＮａ塩、ラウリルアルコールの硫酸エステルアミン塩、天然アルコール硫酸エステルＮａ塩、高級アルコール硫酸エステルＮａ塩等のアルコール系硫酸エステル塩類及び、ラウリルアルコールエーテルの硫酸エステルアミン塩、ラウリルアルコールエーテルの硫酸エステルＮａ塩、合成高級アルコールエーテルの硫酸エステルアミン塩、合成高級アルコールエーテルの硫酸エステルＮａ塩、アルキルポリエーテル硫酸エステルアミン塩、アルキルポリエーテル硫酸エステルＮａ塩、天然アルコールＥＯ（エチレンオキシド）付加体系硫酸エステルアミン塩、天然アルコールＥＯ（エチレンオキシド）付加体系硫酸エステルＮａ塩、合成アルコールＥＯ（エチレンオキシド）付加体系硫酸エステルアミン塩、合成アルコールＥＯ（エチレンオキシド）付加体系硫酸エステルＮａ塩、アルキルフェノールＥＯ（エチレンオキシド）付加体系硫酸エステルアミン塩、アルキルフェノールＥＯ（エチレンオキシド）付加体系硫酸エステルＮａ塩、ポリオキシエチレンノニルフェニルエーテル硫酸エステルアミン塩、ポリオキシエチレンノニルフェニルエーテル硫酸エステルＮａ塩、ポリオキシエチレン多環フェニルエーテル硫酸エステルアミン塩、ポリオキシエチレン多環フェニルエーテル硫酸エステルＮａ塩等の硫酸エステル塩類。各種アルキルアリルスルホン酸アミン塩、各種アルキルアリルスルホン酸Ｎａ塩、ナフタレンスルホン酸アミン塩、ナフタレンスルホン酸Ｎａ塩、各種アルキルベンゼンスルホン酸アミン塩、各種アルキルベンゼンスルホン酸Ｎａ塩、ナフタレンスルホン酸縮合物、ナフタレンスルホン酸ホルマリン縮合物等のスルホン酸塩類。
【００７５】
ポリオキシエチレンノニルフェニルエーテルスルホン酸アミン塩、ポリオキシエチレンノニルフェニルエーテルスルホン酸Ｎａ塩、ポリオキシエチレン特殊アリルエーテルスルホン酸アミン塩、ポリオキシエチレン特殊アリルエーテルスルホン酸Ｎａ塩、ポリオキシエチレントリデシルフェニルエーテルスルホン酸アミン塩、ポリオキシエチレントリデシルフェニルエーテルスルホン酸Ｎａ塩、ポリオキシエチレンアルキルエーテルスルホン酸アミン塩、ポリオキシエチレンアルキルエーテルスルホン酸Ｎａ塩等のポリオキシアルキレン系スルホン酸塩類。ジアルキルスルホサクシネートアミン塩、ジアルキルスルホサクシネートＮａ塩、多環フェニルポリエトキシスルホサクシネートアミン塩、多環フェニルポリエトキシスルホサクシネートＮａ塩、ポリオキシエチレンアルキルエーテルスルホ琥珀酸モノエステルアミン塩、ポリオキシエチレンアルキルエーテルスルホ琥珀酸モノエステルＮａ塩等のスルホ琥珀酸エステル塩類。アルキルリン酸エステル、アルコキシアルキルリン酸エステル、高級アルコールリン酸エステル、高級アルコールリン酸塩、アルキルフェノール型リン酸エステル、芳香族リン酸エステル、ポリオキシアルキレンアルキルエーテルリン酸エステル、ポリオキシアルキレンアルキルアリルエーテルリン酸エステル等のリン酸エステル類及び、リン酸塩類を使用することができる。
【００７６】
カチオン系界面活性剤としては、例えばＲ−Ｎ（ＣＨ3）３Ｘ〔Ｒ＝ステアリル・セチル・ラウリル・オレイル・ドデシル・ヤシ・大豆・牛脂等／Ｘ＝ハロゲン・アミン等〕で表されるアルキルトリメチルアミン系４級アンモニウム塩類。テトラメチルアミン系塩、テトラブチルアミン塩等の４級アンモニウム塩類。（ＲＮＨ3）（ＣＨ3ＣＯＯ）〔Ｒ＝ステアリル・セチル・ラウリル・オレイル・ドデシル・ヤシ・大豆・牛脂等〕で表される酢酸塩類。ラウリルジメチルベンジルアンモニウム塩（ハロゲン・アミン塩等）、ステアリルジメチルベンジルアンモニウム塩（ハロゲン・アミン塩等）、ドデシルジメチルベンジルアンモニウム塩（ハロゲン・アミン塩等）等のベンジルアミン系４級アンモニウム塩類。Ｒ（ＣＨ3）Ｎ（Ｃ2Ｈ4Ｏ）ｍＨ（Ｃ2Ｈ4Ｏ）ｎ・Ｘ〔Ｒ＝ステアリル・セチル・ラウリル・オレイル・ドデシル・ヤシ・大豆・牛脂等／Ｘ＝ハロゲン・アミン等、ｍおよびｎは、０以上の整数〕で表されるポリオキシアルキレン系４級アンモニウム塩類を使用することができる。
【００７７】
両性系界面活性剤としては、例えば各種ベタイン型界面活性剤、各種イミダゾリン系界面活性剤、β−アラニン型界面活性剤、ポリオクチルポリアミノエチルグリシン塩酸塩等を使用することができる。またその他の各種保護コロイド剤を用いることができる。
【００７８】
また反応性界面活性剤としては、例えばスルフォン酸塩系（市販品としては、例えば花王株式会社製ラテムルＳ−１２０，Ｓ−１８０Ｐ，Ｓ−１８０Ａ，三洋化成株式会社製エレミノールＪＳ−２，ＲＳ−３０等）やアルキルフェノールエーテル系（市販品としては、例えば第一工業製薬株式会社製アクアロンＨＳ−１０，ＲＮ−２０等）を使用することができる。
【００７９】
界面活性剤としてより好ましくは、不飽和二重結合を含有する反応性界面活性剤である。不飽和二重結合を含有することで、界面活性剤もラジカル重合によりカプセル壁に固定化されるため、より強固なマイクロカプセルを形成させることができるため好ましい。
【００８０】
また、界面活性剤として、例えば、水溶性アクリル樹脂、水溶性ポリウレタン樹脂、水溶性ポリエステル樹脂、水溶性エポキシ樹脂等が挙げられる。さらに、それぞれの樹脂骨格に不飽和二重結合を含有される様、モノマーを選択して合成、あるいは変性すれば反応性界面活性剤として用いることができ、より好ましい。また、マレイン酸共重合物（スチレン、エチレン、プロピレン、メチルビニルエーテル、酢酸ビニル、イソブチレン、ブタジエン等とマレイン酸との共重合物等）、カルボキシメチルセルロース、メチルセルロース、ヒドロキシエチルセルロース、ゼラチン、アラビアゴム澱粉誘導体、ポリビニルアルコール等も界面活性剤として利用することができる。
【００８１】
さらに、乳化状態をコントロールするために他の非イオン性界面活性剤やイオン性界面活性剤や無機微粒子としては、例えば、タルク、ベントナイト、有機ベントナイト、ホワイトカーボン、コロイド状シリカ、コロイド状アルミナ、微粒子シリカ、炭酸カルシウム、硫酸カルシウム等を併用することができる。
【００８２】
また、ラジカル重合開始剤としては、加熱によりラジカルを発生させることができる化合物を用いることができる。具体的には、１，１−ビス（ｔ−ヘキシルパーオキシ）−３，３，５−トリメチルシクロヘキサン、１，１−ビス（ｔ−ヘキシルパーオキシ）シクロヘキサン、１，１−ビス（ｔ−ブチルパーオキシ）−３，３，５−トリメチルシクロヘキサン、１，１−ビス（ｔ−ブチルパーオキシ）シクロヘキサン、１，１−ビス（ｔ−ブチルパーオキシ）シクロドデカン、２，２−ビス（ｔ−ブチルパーオキシ）ブタン、ｎ−ブチル−４，４−ビス（ｔ−ブチルパーオキシ）バレレート、２，２−ビス（４，４−ジ−ｔ−ブチルパーオキシシクロヘキシル）プロパン、ｐ−メンタンハイドロパーオキサイド、ジイソプロピルベンゼンハイドロパーオキサイド、１，１，３，３−テトラメチルブチルハイドロパーオキサイド、クメンハイドロパーオキサイド、ｔ−ヘキシルハイドロパーオキサイド、ｔ−ブチルハイドロパーオキサイド、ｔ−ブチルクミルパーオキサイド、ジ−ｔ−ブチルパーオキサイド、イソブチリルパーオキサイド、３，５，５−トリメチルヘキサノイルパーオキサイド、オクタノイルパーオキサイド、ラウロイルパーオキサイド、ステアロイルパーオキサイド、コハク酸パーオキサイド、ｍ−トルオイルパーオキサイド、ベンゾイルパーオキサイド、ジ−ｎ−プロピルパーオキシジカーボネート、ジイソプロピルパーオキシジカーボネート、ビス（４−ｔ−ブチルシクロヘキシル）パーオキシジカーボネート、ジ−２−エトキシエチルパーオキシジカーボネート、ジ−２−エチルヘキシルパーオキシジカーボネート、ジ−２−メトキシブチルパーオキシジカーボネート、ジ（３−メチル−３−メトキシブチル）パーオキシジカーボネート、α，α’−ビス（ネオデカノイルパーオキシ）ジイソプロピルベンゼン、クミルパーオキシネオデカノエート、１，１，３，３−テトラメチルブチルパーオキシネオデカノエート、１−シクロヘキシル−１−メチルエチルパーオキシネオデカノエート、ｔ−ヘキシルパーオキシネオデカノエート、ｔ−ブチルパーオキシネオデカノエート、ｔ−ヘキシルパーオキシピバレート、ｔ−ブチルパーオキシピバレート、１，１，３，３−テトラメチルブチルパーオキシ−２−エチルヘキサノエート、２，５−ジメチル−２，５−ビス（２−エチルヘキサノイルパーオキシ）ヘキサン、１−シクロヘキシル−１−メチルエチルパーオキシ−２−エチルヘキサノエート、ｔ−ヘキシルパーオキシ−２−エチルヘキサノエート、ｔ−ブチルパーオキシ−２−エチルヘキサノエート、ｔ−ブチルパーオキシイソブチレート、ｔ−ヘキシルパーオキシイソプロピルモノカーボネート、ｔ−ブチルパーオキシマレイン酸、ｔ−ブチルパーオキシ−３，５，５−トリメチルヘキサノエート、ｔ−ブチルパーオキシラウレート、２，５−ジメチル−２，５−ビス（ｍ−トルオイルパーオキシ）ヘキサン、ｔ−ブチルパーオキシイソプロピルモノカーボネート、ｔ−ブチルパーオキシ−２−エチルヘキシルモノカーボネート、ｔ−ヘキシルパーオキシベンゾエート、２，５−ジメチル−２，５−ビス（ベンゾイルパーオキシ）ヘキサン、ｔ−ブチルパーオキシアセテート、ｔ−ブチルパーオキシ−ｍ��トルオイルベンゾエート、ｔ−ブチルパーオキシベンゾエート、ビス（ｔ−ブチルパーオキシ）イソフタレート等の有機過酸化物、
【００８３】
２，２’−アゾビス（４−メトキシ−２，４−ジメチルバレロニトリル）、２，２’−アゾビス（２，４−ジメチルバレロニトリル）、２，２’−アゾビスイソブチロニトリル、２，２’−アゾビス（２−メチルブチロニトリル）、１，１’−アゾビス（シクロヘキサン−１−カルボニトリル）、２，２’−アゾビス｛Ｎ−（２−プロペニル）−２−メチルプロピオンアミド｝、２，２’−アゾビス（Ｎ−ブチル−２−メチルプロピオンアミド）、２，２’−アゾビス（Ｎ−シクロヘキシル−２−メチルプロピオンアミド）、ジメチル−２，２’−アゾビスイソブチレート、２，２’−アゾビス（２，４，４−トリメチルペンタン）等のアゾ化合物、
【００８４】
のほか、ペルオキソ二硫酸ナトリウム、ペルオキソ二硫酸カリウム、ペルオキソ二硫酸アンモニウム等の酸化剤と、ロンガリット等の還元剤の組み合わせによるレドックス開始剤を用いることができるが、これらに限定されるものではない。また、これらの重合開始剤はそれぞれ単独で、又は２種類以上を組み合わせて用いることができる。
【００８５】
また分子量調整のために連鎖移動剤として、チオグリコール酸オクチル、チオグリコール酸メトキシブチル、メルカプトプロピオン酸オクチル、メルカプトプロピオン酸メトキシブチル、ステアリルメルカプタン等のメルカプタン類、α−メチルスチレンダイマーなどを使用することができる。
【００８６】
またカプセル形成速度の調整や、反応系のゲル化防止等を目的として重合禁止剤を用いることができる。重合禁止剤として、ラジカル重合進行中のモノマーラジカル、オリゴマーラジカル、ポリマーラジカルに作用してラジカル重合の更なる進行を停止させることができるものを用いることができる。具体的には、パラベンゾキノン、ｐ−ナフトキノン、２，５−ジフェニル ｐ−ベンゾキノン等のキノン類、
【００８７】
ハイドロキノン、ハイドロキノンモノメチルエーテル、ハイドロキノンモノエチルエーテル、ハイドロキノンモノブチルエーテル、モノｔ−ブチルハイドロキノン、ジｔ−ブチルパラクレゾール、ナフトール等のフェノール類、
【００８８】
トリエチルアミンやジメチルアニリンの塩酸塩、酢酸塩、炭酸塩等のアンモニウム塩類、
【００８９】
チオシアン酸アンモニウム、チオシアン酸亜鉛、チオシアン酸ナトリウム、チオシアン酸カリウム、チオシアン酸アルミニウム等のチオシアン酸塩類、
【００９０】
亜硝酸ナトリウム、亜硝酸カリウム、亜硝酸アンモニウム、亜硝酸カルシウム、亜硝酸銀、亜硝酸ストロンチウム、亜硝酸セシウム、亜硝酸バリウム、亜硝酸マグネシウム、亜硝酸リチウム、亜硝酸ジシクロヘキシルアンモニウム等の亜硝酸塩類、
【００９１】
メルカプトエタノール、モノチオプロピレングリコール、チオグリセロール、チオグリコール酸、チオヒドロアクリル酸、チオ乳酸、チオリンゴ酸、チオエタノールアミン、β−ニトロエチルメルカプタン、１，２−ジチオグリセロール、１，３−ジチオグリセロール、１，３−ジメルカプトアセトン、β，β−ジチオイソ酪酸等のジメルカプトカルボン酸、チオグリコール、チオジグリコール、チオジグリコール酸、β，β−チオジプロピオン酸、チオジ乳酸、β−メチルチオプロピオンアルデヒド、β−アミノエチルスルフィド、β−ニトロエチルスルフィド等のニトロ置換スルフィド、β−メルカプトエチルスルフィド等の水溶性イオウ含有有機化合物類、
【００９２】
この他、イソチオシアン酸等のアルカリ金属塩，アルカリ土類金属塩，アンモニウム塩，ホスフィン酸等のアルカリ金属塩，アルカリ土類金属塩等の無機酸の塩類や、ナトリウム，カリウム等の臭化物、ナトリウム，カリウム，カルシウム，アンモニウム等のヨウ化物等のハロゲン化物、あるいは遷移金属イオン等を挙げることができるが、これらに限定されるものではない。また、これらは、１種単独で又は２種以上を組み合わせて用いることができる。
【００９３】
減圧工程は、マイクロカプセルの中空化を目的として行われ、カプセル壁内の油溶性溶媒を除去される。減圧工程は１００Ｐａ以下で行われるのが好ましく、さらに好ましくは１０Ｐａ以下でありさらに好ましくは１Ｐａ以下である。このような条件で減圧することにより、球形を維持したままマイクロカプセルの中空化が行えるため好ましい。また減圧工程は、真空ポンプなど密閉した容器内の圧力を低下させるものであればいかなるものを用いることができる。
【００９４】
減圧工程は、カプセル壁を構成する高分子材料のガラス転移温度以下で行うのが好ましい。このような温度条件で減圧することにより、球形を維持し易いため好ましい。さらに好ましくはガラス転移温度より１０℃低い温度以下であり、さらに好ましくはガラス転移温度より２０℃低い温度以下である。
【００９５】
本発明における重合性モノマーの重合物のガラス転移温度は、示差走査熱量計（ＤＳＣ）から直接求めることができる。
また、本発明における重合性モノマーの重合物のガラス転移温度は、ＤＳＣ測定値に逸脱しない範囲で、示差熱分析装置（ＤＴＡ）、熱機械的分析装置（ＴＭＡ）、誘電率測定などの熱分析方法やFoxの式（非特許文献３）を用いて計算する方法などにより求めることができるが、これらに限定するものではない。
【００９６】
本発明における少なくとも一方が透明な２枚の対向する電極を挟んでなる可逆表示媒体とは、本発明の色と帯電性が異なる２種類の着色微粒子を内包する中空マイクロカプセルを上記２枚の電極間に、カプセルが１層に均一になるように封入した表示部分と、２枚の電極間に電圧を与える駆動部分より成る。駆動部分では粒子をクーロン力により一方の電極から他方の電極へと移動するために必要な電界を発生する。この時の電界は、粒子の特性によって異なるが、おおよそ2〜10V／μｍである。すなわち電極間の距離が100μmであれば、200〜1000Vの電圧が必要である。
【００９７】
上記範囲の適正な電圧で、一方の着色微粒子は表示媒体の前面に移動するために、表示媒体はその着色微粒子の色を表示する。次に電界の向きが反対になるように電極間に電圧を印加すると前面にあった着色微粒子が裏側の電極に移動し、それとは反対に裏側にあった着色微粒子が前面に移動することで表示媒体は異なる色を表示する。この時の移動に要する時間は非常に短く、数ミリ秒である。従って、電圧を印加する時間はこの数ミリ秒だけで十分である。それぞれの着色微粒子は、電界の無い状態においても、粒子の持つ電荷と電極表面で誘起される鏡像電荷の間のクーロン力により付着状態を維持できる。そのため表示媒体はいわゆるメモリー性を有しており、表示状態を維持するための電源は不要である。このような駆動特性を有するため、本発明の表示媒体は消費電力を極めて少なくすることができる。
【００９８】
上記の２枚の電極のうち、一方が透明な電極としては例えばＩＴＯ膜付きガラス板が用いられ、もう一方の電極は同様にＩＴＯ膜付きガラス板でも良いし、あるいは銅、アルミニウムなどの金属板であっても良い。これらは、導電性の面をカプセル側に向けて用いることが駆動効率の点で望ましい。ただし、導電性の面にはポリマーなどの材料で絶縁されていることが好ましい。
【００９９】
本発明の着色微粒子を内包する中空マイクロカプセルを封入する方法としては、例えば同中空マイクロカプセルをバインダーポリマーを溶解させた溶媒に混合して塗工液を調製し、この塗工液をギャップ１００μｍのアプリケーターを用いて、スペーサーとなる部材を周囲に配した一方の電極基板上に塗布する。次に対向する電極基板をのせて、乾燥させた後に硬化性のポリマー材料などで封止する。この際に用いる電極を所望の大きさに分割し、それぞれ別個の駆動回路に接続し、制御することで、様々の画像を繰り返し表示することが可能となる。
【実施例】
【０１００】
以下、本発明を実施例により説明する。なお、例中「部」、「％」はそれぞれ「重量部」、「重量％」を示す。
なお、実施例および比較例において、各測定値は次のようにして測定した。
（１）微粒子帯電量
微粒子を鉄粉キャリア（ＡＳＲ−１００）と混合し、ファラデーケージによる吸引分離式帯電量測定装置２１０ＨＳ−２Ａにより測定した。
（２）平均粒径
微粒子の平均粒径は、ベックマン・コールター社製レーザー回折式粒度分布形LS13 320を用いて測定し、体積換算による平均値を平均粒径とした。
（３）コントラスト
表示媒体の可視光反射率を大塚電子社製MCPD-7000を用いて測定し、白表示と黒表示のそれぞれの反射率平均値の比率によりコントラストを算出した。
（実施例１）
白色微粒子１：
メチルメタクリレートモノマー９０部、エチレングリコールジメタクリレート５部、ジエチルアミノエチルメタクリレート５部に、疎水化処理酸化チタン（ＭＰＴ−８０１：石原産業）２０部を加えて分散し、ＡＩＢＮ（アゾビスイソブチロニトリル）１部を溶解して得られた液を、水１０００部、リン酸三カルシウム１０部、ドデシルベンゼンスルホン酸ナトリウム０．１部に混合、懸濁し、７０℃で５時間重合させた後、濾過、洗浄、乾燥した。次に、分級機マルチプレックス１００ＭＺＲ（ホソカワミクロン）で分級し、白色微粒子を得た。この白色微粒子１００部に疎水性シリカＲＸ２００（日本アエロジル）０．５部を混合し、ハイブリダイゼーションＨＮＳ−０型（奈良機械）で１５,０００ｒｐｍで３分間複合化処理を行った。得られた粒子２０部を、水５０部、メタノール５０部、ヘキシルトリメトキシシラン１部、酢酸０．０５ｇを混合、攪拌して均一となった溶液に混合し、濾過により余剰の溶液を分離して、１００℃で１時間加熱、乾燥させて、粉砕することで、疎水化処理を行った。得られた疎水性白色微粒子１の平均粒径は５．３μｍ、帯電量は３６．２μＣ/ｇ、疎水度は４０％であった。
黒色微粒子１：
メチルメタクリレートモノマー９０部、エチレングリコールジメタクリレート５部、２,２,２−トリフルオロエチルメタクリレート５部に、カーボンブラック（モナーク８００：キャボット社）８部を加えて分散し、ＡＩＢＮ（アゾビスイソブチロニトリル）１部を溶解して得られた液を、水１０００部、リン酸三カルシウム１０部、ドデシルベンゼンスルホン酸ナトリウム０．１部に混合、懸濁し、７０℃で５時間重合させた後、濾過、洗浄、乾燥した。次に分級機マルチプレックス１００ＭＺＲ（ホソカワミクロン）で分級し、黒色微粒子を得た。この黒色微粒子１００部に疎水性シリカＲＸ２００（日本アエロジル）０．５部を混合し、ハイブリダイゼーションＨＮＳ−０型（奈良機械）で１５,０００ｒｐｍで３分間複合化処理を行った。得られた粒子２０部を、水５０部、メタノール５０部、ヘキシルトリメトキシシラン１部、酢酸０．０５ｇを混合、攪拌して均一となった溶液に混合し、濾過により余剰の溶液を分離して、１００℃で１時間加熱、乾燥させて、粉砕することで、疎水化処理を行った。得られた疎水性黒色微粒子１の平均粒径は４．２μｍ、帯電量は−３５．１μＣ/ｇ、疎水度は４０％であった。
分散質溶液１：
油溶性溶媒としてメチル−iso−ブチルケトン１５０部に対して、白色微粒子１を５部、黒色微粒子１を５部加え、超音波分散機を用いて３分間分散させた。さらに重合開始剤として２，２’−アゾビス（２，４−ジメチルバレロニトリル）１．５部加え攪拌することにより分散質溶液を作製した。
分散媒溶液１：水溶性溶媒としてイオン交換水１５００部に、反応性界面活性剤としてアクアロンＨＳ−１０（第一工業製薬株式会社製）１５部、親水性モノマー（Ａ）としてアクリル酸８０部およびトリエチレングリコールジアクリレート１０部、それ以外の重合性モノマーとしてアクリロニトリル６０部、重合禁止剤として亜硝酸ナトリウム１．５部を加え攪拌することにより分散媒溶液を調整した。
【０１０１】
上記分散媒溶液１に、分散質溶液１を加え窒素雰囲気下、２５℃で１０分間攪拌したのち、６０℃に加熱し３時間反応させることによりマイクロカプセルを得た。得られたマイクロカプセルを２５℃、１Ｐａにて３時間減圧することにより、微粒子内包中空マイクロカプセル１を得た。得られた微粒子内包中空マイクロカプセルの収率は８０％であった。
【０１０２】
ついで、１０重量％ポリビニルアルコール水溶液８０ｇに、得られた微粒子内包中空マイクロカプセル１を２０ｇ加え分散塗工液を調整した。この塗工液をギャップ１００μｍのアプリケーターを用い、ＩＴＯ膜付きガラス板上（ＩＴＯ膜上）に塗布、乾燥してマイクロカプセル塗膜を形成し、さらにその上にＩＴＯ膜付きガラス板（ＩＴＯ膜がマイクロカプセル塗膜側）を乗せることで、可逆表示媒体を作成した。この様にして作成した可逆表示媒体を直流電源に接続し、１Ｈｚの矩形周波数で電界方向を切り替えて、±３００Ｖの電圧を印加させることで可逆表示を行った。白色微粒子が上部、黒色微粒子が下部電極に移動した場合は白（この時、上部電極の電界が負）の表示が、黒色微粒子が上部、白色微粒子が下部電極に移動した場合は黒（この時、上部電極の電界が正）の表示が可能であった。この時のコントラストは８．２であった。
（実施例２）
白色微粒子２：
メチルメタクリレートモノマーを８５部、ジエチルアミノエチルメタクリレートを１０部とした以外は白色微粒子１と同様の方法で調製した。平均粒径は６．３μｍ、帯電量は３４．７μＣ/ｇ、疎水度は４０％であった。
黒色微粒子２：
２,２,２−トリフルオロエチルメタクリレートの代わりに、ヘキサフルオロ−２−プロピルメタクリレートを用いた以外は黒色微粒子１と同様の方法で調製した。平均粒径は４．９μｍ、帯電量は−４４．３μＣ/ｇ、疎水度は４０％であった。
分散質溶液２：
油溶性溶媒としてメチル−iso−ブチルケトン１５０部に対して、白色微粒子２を５部、黒色微粒子２を５部加え、超音波分散機を用いて３分間分散させた。さらに重合開始剤として２，２’−アゾビス（２，４−ジメチルバレロニトリル）１．５部加え攪拌することにより分散質溶液２を作製した。
【０１０３】
分散媒溶液１に、分散質溶液２を加え窒素雰囲気下、２５℃で１０分間攪拌したのち、６０℃に加熱し３時間反応させることにより微粒子内包マイクロカプセルを得た。得られた微粒子内包マイクロカプセルを２５℃、１Ｐａにて３時間減圧することにより、微粒子内包中空マイクロカプセル２を得た。得られた中空マイクロカプセルの収率は８２％であった。この微粒子内包中空マイクロカプセル２を実施例１と同様の方法で可逆表示媒体を作成し、可逆表示が可能であることを確認した。この時のコントラストは９．４であった。
（実施例３）
黒色微粒子３：
メチルメタクリレートモノマー９０部、エチレングリコールジメタクリレート５部、２,２,２−トリフルオロエチルメタクリレート５部に、カーボンブラック（モナーク８００：キャボット社）８部を加えて分散し、ＡＩＢＮ（アゾビスイソブチロニトリル）１部を溶解して得られた液を、水１０００部、リン酸三カルシウム１０部、ドデシルベンゼンスルホン酸ナトリウム０．１部に混合、懸濁し、７０℃で５時間重合させた後、濾過、洗浄、乾燥した。次に分級機マルチプレックス１００ＭＺＲ（ホソカワミクロン）で分級し、黒色微粒子を得た。この黒色微粒子１００部に疎水性シリカＲＸ２００（日本アエロジル）０．５部を混合し、ハイブリダイゼーションＨＮＳ−０型（奈良機械）で１５,０００ｒｐｍで３分間複合化処理を行った。得られた粒子２０部を、水５０部、メタノール５０部、ヘキシルトリメトキシシラン１部、酢酸０．０５ｇを混合、攪拌して均一となった溶液に混合し、濾過により余剰の溶液を分離して、１００℃で１時間加熱、乾燥させて、粉砕することで、疎水化処理を行った。得られた疎水性黒色微粒子３の平均粒径は４．６μｍ、帯電量は−３６．３μＣ/ｇ、疎水度は４５％であった。
分散質溶液３：
油溶性溶媒として酢酸ブチル１５０部に対して、白色微粒子２を５部、黒色微粒子３を５部加え、超音波分散機を用いて３分間分散させた。さらに重合開始剤として２，２’−アゾビス（２，４−ジメチルバレロニトリル）１．５部加え攪拌することにより分散質溶液を作製した。
【０１０４】
分散媒溶液１に、分散質溶液３を加え窒素雰囲気下、２５℃で１０分間攪拌したのち、６０℃に加熱し３時間反応させることにより微粒子内包マイクロカプセルを得た。得られた微粒子内包マイクロカプセルを２５℃、１Ｐａにて３時間減圧することにより、微粒子内包中空マイクロカプセル３を得た。得られた微粒子内包中空マイクロカプセルの収率は８０％であった。この微粒子内包中空マイクロカプセルを実施例１と同様の方法で可逆表示媒体を作成し、可逆表示が可能であることを確認した。この時のコントラストは８．９であった。
（実施例４）
油溶性溶媒をオクタンとした他は実施例３と同様にして微粒子内包中空マイクロカプセル４を得た。得られた微粒子内包中空マイクロカプセルの収率は７０％であった。この微粒子内包中空マイクロカプセルを実施例１と同様の方法で可逆表示媒体を作成し、可逆表示が可能であることを確認した。この時のコントラストは７．６であった。
（比較例１）
白色微粒子３：
メチルメタクリレートモノマー９５部、エチレングリコールジメタクリレート５部に電荷制御剤Ｐ−５１（オリエント化学）１部、疎水化処理酸化チタン（ＭＰＴ−８０１：石原産業）２０部を加えて分散し、ＡＩＢＮ（アゾビスイソブチロニトリル）１部を溶解して得られた液を、水１０００部、リン酸三カルシウム１０部、ドデシルベンゼンスルホン酸ナトリウム０．１部に混合、懸濁し、７０℃で５時間重合させた後、濾過、洗浄、乾燥した。次に分級機マルチプレックス１００ＭＺＲ（ホソカワミクロン）で分級し、白色微粒子を得た。この白色微粒子１００部に疎水性シリカＲＸ２００（日本アエロジル）０．５部を混合し、ハイブリダイゼーションＨＮＳ−０型（奈良機械）で１５,０００ｒｐｍで３分間複合化処理を行った。得られた粒子２０部を、水５０部、メタノール５０部、ヘキシルトリメトキシシラン１部、酢酸０．０５部を混合、攪拌して均一となった溶液に混合し、濾過により余剰の溶液を分離して、１００℃で１時間加熱、乾燥させて、粉砕することで、疎水化処理を行った。得られた疎水性白色微粒子３の平均粒径は４．７μｍ、帯電量は４３．０μＣ/ｇ、疎水度は３５％であった。
黒色微粒子４：
メチルメタクリレートモノマー９５部、エチレングリコールジメタクリレート５部に、電荷制御剤Ｔ−９５（保土ヶ谷化学）２部とカーボンブラック（モナーク８００：キャボット社）８部を加えて分散し、ＡＩＢＮ（アゾビスイソブチロニトリル）１部を溶解して得られた液を、水１０００部、リン酸三カルシウム１０部、ドデシルベンゼンスルホン酸ナトリウム０．１部に混合、懸濁し、７０℃で５時間重合させた後、濾過、洗浄、乾燥した。次に分級機マルチプレックス１００ＭＺＲ（ホソカワミクロン）で分級し、黒色微粒子を得た。この黒色微粒子１００部に疎水性シリカＲＸ２００（日本アエロジル）０．５部を混合し、ハイブリダイゼーションＨＮＳ−０型（奈良機械）で１５,０００ｒｐｍで３分間複合化処理を行った。得られた粒子２０部を、水５０部、メタノール５０部、ヘキシルトリメトキシシラン１部、酢酸０．０５ｇを混合、攪拌して均一となった溶液に混合し、濾過により余剰の溶液を分離して、１００℃で１時間加熱、乾燥させて、粉砕することで、疎水化処理を行った。得られた疎水性黒色微粒子３の平均粒径は４．６μｍ、帯電量は−３１．０μＣ/ｇ、疎水度は４５％であった。
分散質溶液４：
油溶性溶媒としてメチル−iso−ブチルケトン１５０部に対して、白色微粒子３を５部、黒色微粒子４を５部加え、超音波分散機を用いて３分間分散させた。さらに重合開始剤として２，２’−アゾビス（２，４−ジメチルバレロニトリル）１．５部加え攪拌することにより分散質溶液を作製した。
【０１０５】
分散媒溶液１に、分散質溶液４を加え窒素雰囲気下、２５℃で１０分間攪拌したのち、６０℃に加熱し３時間反応させることにより微粒子内包マイクロカプセルを得た。得られたマイクロカプセルを２５℃、１Ｐａにて３時間減圧することにより、微粒子内包中空マイクロカプセル４を得た。得られた微粒子内包中空マイクロカプセルの収率は８４％であった。この微粒子内包中空マイクロカプセル４を実施例１と同様の方法で可逆表示媒体を作成したが、内部の微粒子は電圧に応答せず可逆表示することはできなかった。
（比較例２）
油溶性溶媒を酢酸ブチルとした他は比較例１と同様にして微粒子内包中空マイクロカプセル５を得た。得られた微粒子内包中空マイクロカプセルの収率は８０％であった。この微粒子内包中空マイクロカプセル５を実施例１と同様の方法で可逆表示媒体を作成したが、内部の微粒子は電圧に応答せず可逆表示することはできなかった。
【図面の簡単な説明】
【０１０６】
【図１】本発明の帯電微粒子内包中空マイクロカプセルを用いた可逆表示媒体の模式図を表す。
【符号の説明】
【０１０７】
１．基板、２．電極、３．透明電極、４．マトリックス材料（マイクロカプセル充填層）    、５．着色微粒子内包中空マイクロカプセル、６．スペーサー
【図１】
2007187693.tif 000003